(57)【要約】熱硬化性エポキシ樹脂は、マイクロ波サセプタとして機能するマグネタイト粒子および導電性カーボン粒子を含む。複合材料は、マグネタイト粒子および炭素繊維補強材相を有する熱硬化性エポキシ樹脂マトリクス相を備える。複合材物品用モールドは、マイクロ波に対して実質的に透明な材料から形成したモールド本体を、マイクロ波放射吸収材料を含む表面層または裏面層と共に備える。
2011521044.tif 000002
【特許請求の範囲】
【請求項１】
マグネタイト粒子および導電性カーボン材料の粒子を含む熱硬化性エポキシ樹脂。
【請求項２】
前記マグネタイト粒子が５〜１００ｎｍの範囲の寸法を有する請求項１に記載の熱硬化性エポキシ樹脂。
【請求項３】
前記導電性カーボン材料が黒鉛粉末を含む請求項１または２に記載の熱硬化性エポキシ樹脂。
【請求項４】
前記導電性カーボン材料がカーボンナノチューブを含む請求項１または２に記載の熱硬化性エポキシ樹脂。
【請求項５】
前記導電性カーボン材料が、黒鉛粉末およびカーボンナノチューブの混合物を含む前記請求項のいずれか１項に記載の熱硬化性エポキシ樹脂。
【請求項６】
前記マグネタイト粒子が、前記樹脂の体積の１体積％〜５体積％、最も好ましくは３体積％〜５体積％の量で含まれる前記請求項のいずれか１項に記載の熱硬化性エポキシ樹脂。
【請求項７】
前記導電性カーボン材料の粒子が、前記樹脂の体積の０．５体積％〜５体積％、最も好ましくは０．５体積％〜２体積％の量で含まれる前記請求項のいずれか１項に記載の熱硬化性エポキシ樹脂。
【請求項８】
前記マグネタイトおよび導電性カーボン材料の粒子が、合わせて前記樹脂の体積の５体積％以下を形成する前記請求項のいずれか１項に記載の熱硬化性エポキシ樹脂。
【請求項９】
マグネタイト粒子および炭素繊維補強材を含む熱硬化性エポキシ樹脂マトリクスを備えた複合材料。
【請求項１０】
プリプレグ材料として形成される請求項９に記載の複合材料。
【請求項１１】
導電性カーボン材料の粒子をさらに含む請求項９または１０に記載の複合材料。
【請求項１２】
前記マグネタイト粒子が５〜１００ｎｍの範囲の寸法を有する請求項９，１０または１１に記載の複合材料。
【請求項１３】
前記導電性カーボン材料が黒鉛粉末を含む請求項１１に記載の複合材料。
【請求項１４】
前記導電性カーボン材料がカーボンナノチューブを含む請求項１１に記載の複合材料。
【請求項１５】
前記導電性カーボン材料が、黒鉛粉末およびカーボンナノチューブの混合物を含む請求項１１に記載の複合材料。
【請求項１６】
前記マグネタイト粒子が、前記樹脂の体積の１体積％〜５体積％、最も好ましくは３体積％〜５体積％の量で含まれる前記請求項のいずれか１項に記載の複合材料。
【請求項１７】
前記導電性カーボン材料の粒子が、前記樹脂の体積の０．５体積％〜５体積％、最も好ましくは０．５体積％〜２体積％の量で含まれる請求項１１または１３〜１５のいずれか１項に記載の複合材料。
【請求項１８】
前記マグネタイトおよび導電性カーボン材料の粒子が、合わせて前記樹脂の体積の５体積％以下を形成する請求項１１または１３〜１５のいずれか１項に記載の複合材料。
【請求項１９】
少なくとも熱硬化性エポキシ樹脂およびマグネタイト粒子を含むマトリックス材料を用意する工程と、実質的にマイクロ波を透過させる材料のモールドを用意する工程と、炭素繊維補強材料を用意する工程と、前記マトリックス材料および補強材料を前記モールド中に収容する工程と、マイクロ波放射線を前記収容された材料に付与して前記樹脂の熱硬化を行う工程とを備える複合材料物品の形成方法。
【請求項２０】
マイクロ波放射線に対して実質的に透明な材料から形成したモールド本体と、作業面上にまたは作業面に近接してマイクロ波放射吸収材料を有するツール面とを含む複合材料物品の成形用モールド。
【請求項２１】
実質的にマイクロ波を透過させる材料のモールド本体を用意する工程と、ツール面を用意する工程と、マイクロ波放射吸収材料を前記ツール面に組み込むかまたは前記ツール面の作業面に付与する工程とを備えた複合材料物品の成形用モールドの作製方法。
【請求項２２】
前記マイクロ波放射吸収材料をツール面の作業面に付与する工程が、成形前に塗布、粉末コーティング、またはダスティングのいずれかによりマイクロ波放射吸収材料で前記ツール面の作業面を被覆することを含む請求項２１に記載のモールドの作製方法。
【請求項２３】
前記マイクロ波放射吸収材料をツール面に組み込む工程が、マイクロ波放射吸収材料を前記ツール面の形成に用いたセラミックに加えることを含む請求項２２に記載の複合材料物品の成形用モールドの作製方法。
【請求項２４】
実質的にマイクロ波を透過させる材料のモールド本体がケイ酸塩セラミックからなる複合材料物品、複合材料物品の成形用モールドを作成する方法および請求項１９〜２３のいずれか１項に記載の複合材料物品の整形用モールドの作製方法。
【請求項２５】
前記マイクロ波放射吸収材料が、マグネタイト粒子または導電性カーボン材料の片方または両方を含む請求項２０〜２３のいずれか１項に記載の複合材料物品の成形用モールドまたはその作製方法。
【発明の詳細な説明】
【技術分野】
【０００１】
本発明は、熱硬化性の複合材料の分野に関する。特に本発明は、熱硬化性の複合材料のマイクロ波硬化の分野に関する。
【背景技術】
【０００２】
片面モールドにおける繊維／エポキシ複合材の熱硬化は、確立された産業技術である。熱硬化は、熱エネルギーを付与すること、通常オーブンまたはオートクレーブ内での熱風対流により行われる。このプロセスは遅く、多くのエネルギーを用いて空気および装置を加熱する。その後、熱風を排出し、熱い装置を冷却しなければならない。また、装置が関連温度に到達するのに時間を要するため、ツール面が熱膨張により膨張するのに一層時間がかかる。これにより、最終品の形状にエラーが生じ得る。
【０００３】
電磁エネルギーを用いてエポキシ樹脂をより短時間で硬化させることが既知である。電磁エネルギー、例えば電波またはマイクロ波エネルギーを用いてエポキシ樹脂を硬化させる利点は、エポキシそのもののみが加熱され、結果としてかなりのエネルギー節約になることである。また、硬化時間がより短いため、モールドそのものは熱くなりすぎず、熱膨張による許容誤差が減る。
【０００４】
熱硬化性ポリマーのマイクロ波硬化の一例が、ゼネラルモーター社による米国特許第４６２６６４２号明細書（特許文献１）に示されている。この場合、熱硬化性ポリマーは、自動車用プラスチック部品を一緒に固定する際の接着剤として用いられている。熱硬化性ポリマーは、スチールまたはアルミニウムの繊維または粉末が添加されたエポキシを含む。黒鉛繊維が代替の添加剤として示されている。
【０００５】
特開平５−７９２０８号公報（特許文献２）は、エポキシ樹脂およびケブラー繊維を含む補強プラスチックをマイクロ波硬化する方法を開示する。米国特許第６５６６４１４号明細書（特許文献３）は、マイクロ波発熱促進剤を加えることを開示する。この文献は、樹脂組成物をアスファルト、コンクリート、スレートなどに適用することに関するものである。
【先行技術文献】
【特許文献】
【０００６】
【特許文献１】米国特許第４６２６６４２号明細書
【特許文献２】特開平５−７９２０８号公報
【特許文献３】米国特許第６５６６４１４号明細書
【発明の概要】
【発明が解決しようとする課題】
【０００７】
本発明の目的は、改良された熱硬化性エポキシ樹脂を提供することにある。
【課題を解決するための手段】
【０００８】
本発明の第１の態様によれば、マグネタイト粒子および導電性カーボン材料の粒子を含む熱硬化性エポキシ樹脂が提供される。
【０００９】
導電性カーボン材料、例えばグラファイト粉末とマグネタイトとの組合せは、これらのうち１種類の物質を添加した従来技術のエポキシには見られない、有益かつ相乗的な効果を有する。特に、マグネタイトは、臨界温度より上で効果的なマイクロ波サセプタとして機能し、一方カーボンサセプタはより低い温度で機能する。熱硬化性エポキシ樹脂内でこれら２種類の物質を組み合わせることにより、低温から始まって熱硬化温度までのマイクロ波加熱に対し良好な感受性を有する樹脂材料が提供される。
【００１０】
本発明の目的は、改良された複合材料を提供することにある。
【００１１】
本発明の第２の態様によれば、マグネタイト粒子および収容された炭素繊維補強材を含む熱硬化性エポキシ樹脂マトリクスを備えた複合材料が提供される。
【００１２】
炭素繊維補強材料が低温でのマイクロ波感受性をもたらす一方、熱硬化性エポキシ樹脂中にマグネタイト粒子を含むことで、より高温でのマイクロ波感受性がもたらされる。所要に応じて、追加の導電性炭素材料をエポキシ樹脂に加えることができる。
【００１３】
本発明の目的は、改良された複合材料物品の形成方法を提供することにある。
【００１４】
本発明の第３の態様によれば、マグネタイト粒子を含む熱硬化性エポキシ樹脂を少なくとも備えたマトリックス材料を用意する工程と、実質的にマイクロ波を透過させる材料のモールドを用意する工程と、炭素繊維補強材料を用意する工程と、前記マトリックス材料および補強材料を前記モールド中に収容する工程と、マイクロ波放射線を前記収容された材料に付与して前記樹脂の熱硬化を行う工程とを備えた複合材料物品の形成方法が提供される。
【００１５】
このように、樹脂のマイクロ波加熱が熱硬化をもたらし、炭素繊維補強材料とともにマグネタイト粒子が存在することにより、上述した炭素およびマグネタイトの組合せの相乗的なマイクロ波サセプタの効果が生じる。
【００１６】
本発明の第４の態様によれば、複合材料物品の成形用モールドであって、マイクロ波放射線に対して実質的に透明な材料から形成したモールド本体と、マイクロ波サセプタを作業面上にまたは作業面に近接して有するツール面とを備えるモールドが提供される。
【００１７】
このように、複合材料をモールドに収容し、マイクロ波エネルギーを付与すると、最少量のマイクロ波エネルギーがモールド自体に吸収されるが、モールド表面上にまたはモールド表面に近接してマイクロ波サセプタを設けることにより、マイクロ波エネルギーが局所的に吸収され、局所的な加熱が起こり、その結果、複合材料の少なくとも外側のモールドラインの熱硬化を促進する。
【００１８】
本発明の第５の態様によれば、実質的にマイクロ波を透過させる材料のモールド本体を用意する工程と、ツール面を提供する工程と、マイクロ波放射線吸収材料を前記ツール面に組み込むかまたは前記ツール面の作業面に付与する工程とを備えた複合材料物品の成形用モールドの作製方法が提供される。
【００１９】
本発明のさらなる利点は、ここに添付される特許請求の範囲において提示される。
【図面の簡単な説明】
【００２０】
本発明の種々の態様の実施形態が、例示的にかつ以下に添付の図面を参照して詳細に記載される。
【００２１】
【図１】図１（ａ）および図１（ｂ）は、繊維補強複合材料のマトリクスおよび補強相の概略図である。
【図２】図２は、複合材料の概略図である。
【図３】図３は、本発明に係るモールドの概略断面図である。
【図４】図４は、本発明に係る別のモールドの概略断面図である。
【図５】図５は、モールド上に収容された複合材料とともに示した図４のモールドの概略断面図である。
【発明を実施するための形態】
【００２２】
図１（ａ）および図１（ｂ）には、炭素繊維複合材料の個々のマトリクスおよび補強相が示される。マトリクス相１０は、１〜５体積％の範囲で分散されたマグネタイト粒子１２を有する熱硬化性エポキシ樹脂からなる。マグネタイト粒子は、５〜１００ナノメートルの範囲の寸法であるのが好ましい。
【００２３】
樹脂とマグネタイトとの混合物は、高濃度のマグネタイト粉末を有する樹脂の最初のマスターバッチを用意することにより形成することができ、その後多量の樹脂に混入してマグネタイトの好ましい堆積割合を樹脂中に提供する。
【００２４】
図１（ｂ）は、複合炭素繊維材料の炭素繊維補強相１４を示す。該炭素繊維補強相は、通常糸に成形し、次いで種々の異なるパターンに織る黒鉛繊維からなる。
【００２５】
炭素繊維／エポキシ複合材料は、炭素繊維補強相１４をエポキシマトリクス相と組み合わせる際に生じる。これら２つの組合わせは、成形に先立って例えばいわゆる「プリプレグ」プロセスにおいて生起し得る。或いはまた、エポキシと炭素繊維との組合わせは、材料をモールド内に収容する際に生じ得る。
【００２６】
マイクロ波放射線を上述した炭素繊維／エポキシ／マグネタイト材料に付与することにより、炭素繊維中の黒鉛フィラメントが低温状態からマイクロ波サセプタとした働き、それによりマイクロ波エネルギーを吸収し、該エネルギーを熱に変換して炭素繊維を取り囲むエポキシマトリクス材料を加熱することに留意する。次に、マグネタイト粉末を加熱し、所定量の加熱の後、マグネタイト粒子もマイクロ波サセプタとして働く。合理的に熱的な近接近でのマグネタイトと炭素繊維との相乗的な組合せは、マイクロ波エネルギーの付与による熱硬化性エポキシ樹脂への適用に特に有用である。マイクロ波サセプタを複合材料に付与することにより、特定の複合材料モールドに付与するのに必要なマイクロ波エネルギーの量を低減する。
【００２７】
複合材料中に存在する炭素繊維が低温状態からマイクロ波サセプタとして働くのに十分であることが期待されるが、追加の炭素を黒鉛粉末またはカーボンナノチューブの形態で加えることを必要とする場合がある。この場合、熱硬化性エポキシ樹脂中に添加する追加の炭素材料は、０．５体積％から２体積％の範囲の割合になる。黒鉛粉末を１０〜６０ｎｍのカーボンブラックの形態で用いることができる。直径が５〜２０ｎｍで、長さが１〜１００ｎｍのカーボンナノチューブを用いることができる。
【００２８】
エポキシ樹脂へのマイクロ波サセプタ添加剤の総量は、５体積％以下であることが好ましい。
【００２９】
次に図３を見ると、モールド１８は、モールドベース本体２０と、該モールドベース本体２０に搭載したモールドツール面２２とからなる。モールドツール面２２は外面２４を有し、これに対して複合炭素繊維補強材料の外側モールドラインが位置する。
【００３０】
図３の実施形態において、モールドベース本体２０はマイクロ波に対して比較的透明な材料から形成され、これにより、マイクロ波エネルギーがモールドベース本体２０の材料により容易に吸収されないことを意味する。一般に、マイクロ波を透過させる材料はセラミック材料を含む。最も具体的には、セラミック繊維材料がモールドベース本体２０を形成する。モールドツール面２２は、上記のようにマイクロ波サセプタの一部を最も好ましくは表面２４に、または表面２４に近接して含む材料から形成される。
【００３１】
図３に示す例において、モールドツール面２２は、マイクロ波サセプタを付加したケイ酸塩／玄武岩繊維材料から形成される。マイクロ波サセプタは、グラファイト、またはマグネタイトのようなフェライト材料とすることができる。このサセプタは、モールドツール面２２を形成する際に混合によりケイ酸塩繊維中に導入することができる。
【００３２】
図４には、図３のモールドと実質的に類似したモールド１８を示し、図３の部品に対応する部品には同じ参照番号を付している。
【００３３】
図３のモールド１８におけるのように、図４のモールド１８は、図３に関連して記載したようにマイクロ波を透過させる材料で形成されるモールドベース本体２０を含む。図４において、モールド１８は、モールドベース本体２０上に搭載したモールドツール面２２を有する。この場合、モールドツール面２２もまたマイクロ波に対して実質的に透明な材料から形成される。図４のモールド１８において、モールド表面２４は、ある割合のマイクロ波サセプタ材料を含むコーティング２６を有する。コーティング２６は、モールド表面２４をダスティングすることによるか、モールド表面２４を粉末コーティングすることによるか、またはキャリアおよびマイクロ波サセプタ材料のエマルションを塗布することにより付与することができる。図４の配置の利点は、モールド１８へのマイクロ波エネルギーの付与がマイクロ波サセプタ材料２６を付与する箇所、すなわち熱硬化を行うのに熱を最も必要とするツール面２２の表面２４のみでの局所加熱をもたらすことである。ツールの残りはマイクロ波エネルギーを吸収しない。以前のモールド配置では、モールド１８をオートクレーブ内に配置し、オートクレーブおよびモールドの全体を加熱してエポキシの熱硬化温度に到達させる必要があった。本発明の場合、モールドを大きなマイクロ波システム内に配置するので、マイクロ波エネルギーがモールドの残りの部分により吸収されない。大部分のマイクロ波エネルギーは、モールドの表面を被覆するマイクロ波受容可能な材料と、炭素繊維補強複合材料中のマイクロ波サセプタにより吸収される。
【００３４】
図５は、炭素繊維補強材料と、マグネタイト粒子を含むエポキシマトリクスとを含む複合材料を有する図４のモールドを示す。
【００３５】
炭素繊維複合材をモールド上に収容した場合、マイクロ波エネルギーを付与すると、モールドベース本体２０およびモールドツール面２２はマイクロ波放射線をほとんど吸収しない。マイクロ波サセプタ、例えばツール面２２の表面を被覆する層２６中のマグネタイトおよび／または黒鉛と、炭素繊維補強マトリクス中の黒鉛およびマグネタイト粒子とがマイクロ波エネルギーを吸収し、これを熱に変換して、エポキシマトリクス材料を熱硬化させるように働く。
【００３６】
モールドに付与するマイクロ波放射線の周波数は、家庭用マイクロ波オーブンの典型的な周波数である（約）２．４５ＧＨｚであるのが好ましい。
【図１ａ】
2011521044.tif 000003
【図１ｂ】
2011521044.tif 000004
【図２】
2011521044.tif 000005
【図３】
2011521044.tif 000006
【図４】
2011521044.tif 000007
【図５】
2011521044.tif 000008
【手続補正書】
【提出日】平成23年1月13日(2011.1.13)
【手続補正１】
【補正対象書類名】明細書
【補正対象項目名】０００８
【補正方法】変更
【補正の内容】
【０００８】
本発明の第１の態様によれば、マグネタイト粒子および導電性カーボン材料の粒子を含み、前記マグネタイト粒子が前記樹脂の体積の１体積％〜５体積％の量で含まれる熱硬化性エポキシ樹脂が提供される。
【手続補正２】
【補正対象書類名】明細書
【補正対象項目名】００１１
【補正方法】変更
【補正の内容】
【００１１】
本発明の第２の態様によれば、マグネタイト粒子および炭素繊維補強材を含む熱硬化性エポキシ樹脂マトリクスを備え、前記マグネタイト粒子が前記マトリクスを形成する樹脂の体積の１体積％〜５体積％の量で含まれる複合材料が提供される。
【手続補正３】
【補正対象書類名】明細書
【補正対象項目名】００１４
【補正方法】変更
【補正の内容】
【００１４】
本発明の第３の態様によれば、少なくとも熱硬化性エポキシ樹脂およびマグネタイト粒子を含むマトリックス材料を用意する工程と、実質的にマイクロ波を透過させる材料のモールドを用意する工程と、炭素繊維補強材料を用意する工程と、前記マトリックス材料および補強材料を前記モールド中に収容する工程と、マイクロ波放射線を前記収容された材料に付与して前記樹脂の熱硬化を行う工程とを備え、前記マグネタイト粒子が前記樹脂の体積の１体積％〜５体積％の量で含まれる複合材料物品の形成方法が提供される。
【手続補正４】
【補正対象書類名】明細書
【補正対象項目名】００１６
【補正方法】変更
【補正の内容】
【００１６】
本発明の第４の態様によれば、複合材料物品の成形用モールドであって、マイクロ波放射線に対して実質的に透明な材料から形成したモールド本体と、マイクロ波放射吸収材料を作業面上にまたは作業面に近接して有するツール面とを備え、前記マイクロ波放射吸収材料がマグネタイトおよび導電性カーボン材料の混合物を含むモールドが提供される。
【手続補正５】
【補正対象書類名】明細書
【補正対象項目名】００１８
【補正方法】変更
【補正の内容】
【００１８】
本発明の第５の態様によれば、実質的にマイクロ波を透過させる材料のモールド本体を用意する工程と、ツール面を提供する工程と、マイクロ波放射線吸収材料を前記ツール面に組み込むかまたは前記ツール面の作業面に付与する工程とを備え、前記マイクロ波放射吸収材料が、マグネタイトおよび導電性カーボン材料の混合物を含む複合材料物品の成形用モールドの作製方法が提供される。
【手続補正６】
【補正対象書類名】特許請求の範囲
【補正対象項目名】全文
【補正方法】変更
【補正の内容】
【特許請求の範囲】
【請求項１】
マグネタイト粒子および導電性カーボン材料の粒子を含み、前記マグネタイト粒子が前記樹脂の体積の１体積％〜５体積％の量で含まれる熱硬化性エポキシ樹脂。
【請求項２】
前記マグネタイト粒子が５〜１００ｎｍの範囲の寸法を有する請求項１に記載の熱硬化性エポキシ樹脂。
【請求項３】
前記導電性カーボン材料が、黒鉛粉末もしくはカーボンナノチューブ、または、黒鉛粉末およびカーボンナノチューブの混合物を含む請求項１または２に記載の熱硬化性エポキシ樹脂。
【請求項４】
前記マグネタイト粒子が、前記樹脂の体積の３体積％〜５体積％の量で含まれる前記請求項のいずれか１項に記載の熱硬化性エポキシ樹脂。
【請求項５】
前記導電性カーボン材料の粒子が、前記樹脂の体積の０．５体積％〜５体積％、最も好ましくは０．５体積％〜２体積％の量で含まれる前記請求項のいずれか１項に記載の熱硬化性エポキシ樹脂。
【請求項６】
前記マグネタイトおよび導電性カーボン材料の粒子が、合わせて前記樹脂の体積の５体積％以下を形成する前記請求項のいずれか１項に記載の熱硬化性エポキシ樹脂。
【請求項７】
マグネタイト粒子および炭素繊維補強材を含む熱硬化性エポキシ樹脂マトリクスを備え、前記マグネタイト粒子が前記マトリクスを形成する樹脂の体積の１体積％〜５体積％の量で含まれる複合材料。
【請求項８】
プリプレグ材料として形成される請求項７に記載の複合材料。
【請求項９】
前記マグネタイト粒子が５〜１００ｎｍの範囲の寸法を有する請求項７または８に記載の複合材料。
【請求項１０】
導電性カーボン材料の粒子をさらに含む請求項７，８または９に記載の複合材料。
【請求項１１】
前記導電性カーボン材料が、黒鉛粉末もしくはカーボンナノチューブ、または、黒鉛粉末およびカーボンナノチューブの混合物を含む請求項１０に記載の複合材料。
【請求項１２】
前記マグネタイト粒子が、前記樹脂の体積の３体積％〜５体積％の量で含まれる前記請求項のいずれか１項に記載の複合材料。
【請求項１３】
前記導電性カーボン材料の粒子が、前記樹脂の体積の０．５体積％〜５体積％、最も好ましくは０．５体積％〜２体積％の量で含まれる請求項１０または１１に記載の複合材料。
【請求項１４】
前記マグネタイトおよび導電性カーボン材料の粒子が、合わせて前記樹脂の体積の５体積％以下を形成する請求項１０，１１または１３に記載の複合材料。
【請求項１５】
少なくとも熱硬化性エポキシ樹脂およびマグネタイト粒子を含むマトリックス材料を用意する工程と、実質的にマイクロ波を透過させる材料のモールドを用意する工程と、炭素繊維補強材料を用意する工程と、前記マトリックス材料および補強材料を前記モールド中に収容する工程と、マイクロ波放射線を前記収容された材料に付与して前記樹脂の熱硬化を行う工程とを備え、前記マグネタイト粒子が前記樹脂の体積の１体積％〜５体積％の量で含まれる複合材料物品の形成方法。
【請求項１６】
マイクロ波放射線に対して実質的に透明な材料から形成したモールド本体と、作業面上にまたは作業面に近接してマイクロ波放射吸収材料を有するツール面とを含み、前記マイクロ波放射吸収材料が、マグネタイトおよび導電性カーボン材料の混合物を含む複合材料物品の成形用モールド。
【請求項１７】
実質的にマイクロ波を透過させる材料のモールド本体を用意する工程と、ツール面を用意する工程と、マイクロ波放射吸収材料を前記ツール面に組み込むかまたは前記ツール面の作業面に付与する工程とを備え、前記マイクロ波放射吸収材料がマグネタイトおよび導電性カーボン材料の混合物を含む複合材料物品の成形用モールドの作製方法。
【国際調査報告】
2011521044.tif 000009
2011521044.tif 000010
2011521044.tif 000011
2011521044.tif 000012
2011521044.tif 000013